(57)【要約】【課題】高感度であり、得られる画像における点欠陥が少ない電子写真感光体の提供。【解決手段】導電性基体上に単層型の感光層を設けた感光体であり、前記単層型の感光層が、フタロシアニン顔料、及び、シロキサン構造を有するポリカーボネート樹脂を含有する電子写真感光体。【選択図】なし【特許請求の範囲】
【請求項１】
導電性基体上に単層型の感光層を設けた感光体であり、
前記単層型の感光層が、フタロシアニン顔料、及び、シロキサン構造を有するポリカーボネート樹脂を含有する
電子写真感光体。
【請求項２】
前記シロキサン構造を有するポリカーボネート樹脂が、下記式（１）で表されるシロキサン構造を有するポリカーボネート樹脂である請求項１に記載の電子写真感光体。
【化１】
2018159762.tif 000024
式（１）中、Ｒ１乃至Ｒ６はそれぞれ独立に、水素原子、ハロゲン原子、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基を表し、ａは１以上２００以下の整数を表し、ｂは０以上２００以下の整数を表し、Ｘ１は単結合又は下記式（２）で表される基を表し、Ｘ２は単結合又は下記式（３）で表される基を表す。
【化２】
2018159762.tif 000025
式（２）及び式（３）中、Ｒ７及びＲ８はそれぞれ独立に、ハロゲン原子、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基を表し、ｄ及びｅはそれぞれ独立に、０以上６以下の整数を表し、ｆ及びｇはそれぞれ独立に、０以上４以下の整数を表す。
【請求項３】
前記単層型の感光層が、下記式（４）で表される電子輸送材料を含む請求項１又は請求項２に記載の電子写真感光体。
【化３】
2018159762.tif 000026
式（４）中、Ｒ１１乃至Ｒ１７はそれぞれ独立に、水素原子、ハロゲン原子、アルキル基、アルコキシ基、又は、アリール基を表し、Ｒ１８は炭素数５以上１０以下の直鎖アルキル基を表す。
【請求項４】
前記フタロシアニン顔料が、ヒドロキシガリウムフタロシアニン顔料及びクロロガリウムフタロシアニン顔料よりなる群から選択される少なくとも１種の化合物を含む請求項１乃至請求項３のいずれか１項に記載の電子写真感光体。
【請求項５】
前記フタロシアニン顔料が、ヒドロキシガリウムフタロシアニン顔料及びクロロガリウムフタロシアニン顔料の両方を含む請求項４に記載の電子写真感光体。
【請求項６】
請求項１乃至請求項５のいずれか１項に記載の電子写真感光体を備え、
画像形成装置に着脱される
プロセスカートリッジ。
【請求項７】
請求項１乃至請求項５のいずれか１項に記載の電子写真感光体と、
前記電子写真感光体の表面を帯電する帯電手段と、
帯電した前記電子写真感光体の表面に静電潜像を形成する静電潜像形成手段と、
トナーを含む現像剤により、前記電子写真感光体の表面に形成された静電潜像を現像してトナー像を形成する現像手段と、前記トナー像を記録媒体の表面に転写する転写手段と、を備える
画像形成装置。
【請求項８】
前記電子写真感光体の表面をクリーニングするクリーニング手段を有しない請求項７に記載の画像形成装置。
【発明の詳細な説明】
【技術分野】
【０００１】
本発明は、電子写真感光体、プロセスカートリッジ及び画像形成装置に関するものである。
【背景技術】
【０００２】
従来の電子写真方式の画像形成装置においては、帯電、露光、現像、転写のプロセスを通じて電子写真感光体の表面上に形成したトナー像を記録媒体に転写させる。
この電子写真方式の画像形成装置に利用する電子写真感光体の感光層には、電荷輸送能が高められた電荷輸送材料を用いることが知られている。
【０００３】
例えば、特定の分子構造を持たせ、電子輸送性を向上させ、感度を高めた電子輸送材料が知られている（特許文献１〜２参照）。また、特定の分子構造を持たせ、正孔輸送性を向上させた正孔輸送材料も知られている（特許文献３参照）。その他、電荷輸送性材料としては、種々の材料が知られている（特許文献４参照）。
【先行技術文献】
【特許文献】
【０００４】
【特許文献１】特開平６−１２３９８１号公報
【特許文献２】特開２００５−２１５６７７号公報
【特許文献３】特開平８−２９５６５５号公報
【特許文献４】特開２００８−１５２０８号公報
【発明の概要】
【発明が解決しようとする課題】
【０００５】
本発明が解決しようとする課題は、単層型の感光層が、結着樹脂として、ビスフェノールＺ型ポリカーボネート樹脂のみを含むか、又は、電荷発生材料として、アゾ顔料を含む場合に比べて、高感度であり、得られる画像における点欠陥が少ない電子写真感光体を提供することである。
【課題を解決するための手段】
【０００６】
前記課題を解決するための具体的手段には、下記の態様が含まれる。
【０００７】
請求項１に係る発明は、
導電性基体上に単層型の感光層を設けた感光体であり、
前記単層型の感光層が、フタロシアニン顔料、及び、シロキサン構造を有するポリカーボネート樹脂を含有する
電子写真感光体である。
【０００８】
請求項２に係る発明は、
前記シロキサン構造を有するポリカーボネート樹脂が、下記式（１）で表されるシロキサン構造を有するポリカーボネート樹脂である請求項１に記載の電子写真感光体である。
【０００９】
【化１】
2018159762.tif 000002
【００１０】
式（１）中、Ｒ１乃至Ｒ６はそれぞれ独立に、水素原子、ハロゲン原子、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基を表し、ａは１以上２００以下の整数を表し、ｂは０以上２００以下の整数を表し、Ｘ１は単結合又は下記式（２）で表される基を表し、Ｘ２は単結合又は下記式（３）で表される基を表す。
【００１１】
【化２】
2018159762.tif 000003
【００１２】
式（２）及び式（３）中、Ｒ７及びＲ８はそれぞれ独立に、ハロゲン原子、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基を表し、ｄ及びｅはそれぞれ独立に、０以上６以下の整数を表し、ｆ及びｇはそれぞれ独立に、０以上４以下の整数を表す。
【００１３】
請求項３に係る発明は、
前記単層型の感光層が、下記式（４）で表される電子輸送材料を含む請求項１又は請求項２に記載の電子写真感光体である。
【００１４】
【化３】
2018159762.tif 000004
【００１５】
式（４）中、Ｒ１１乃至Ｒ１７はそれぞれ独立に、水素原子、ハロゲン原子、アルキル基、アルコキシ基、又は、アリール基を表し、Ｒ１８は炭素数５以上１０以下の直鎖アルキル基を表す。
【００１６】
請求項４に係る発明は、
前記フタロシアニン顔料が、ヒドロキシガリウムフタロシアニン顔料及びクロロガリウムフタロシアニン顔料よりなる群から選択される少なくとも１種の化合物を含む請求項１乃至請求項３のいずれか１項に記載の電子写真感光体である。
【００１７】
請求項５に係る発明は、
前記フタロシアニン顔料が、ヒドロキシガリウムフタロシアニン顔料及びクロロガリウムフタロシアニン顔料の両方を含む請求項４に記載の電子写真感光体である。
【００１８】
請求項６に係る発明は、
請求項１乃至請求項５のいずれか１項に記載の電子写真感光体を備え、
画像形成装置に着脱される
プロセスカートリッジである。
【００１９】
請求項７に係る発明は、
請求項１乃至請求項５のいずれか１項に記載の電子写真感光体と、
前記電子写真感光体の表面を帯電する帯電手段と、
帯電した前記電子写真感光体の表面に静電潜像を形成する静電潜像形成手段と、
トナーを含む現像剤により、前記電子写真感光体の表面に形成された静電潜像を現像してトナー像を形成する現像手段と、前記トナー像を記録媒体の表面に転写する転写手段と、を備える
画像形成装置である。
【００２０】
請求項８に係る発明は、
前記電子写真感光体の表面をクリーニングするクリーニング手段を有しない請求項７に記載の画像形成装置である。
【発明の効果】
【００２１】
請求項１に係る発明によれば、単層型の感光層が、結着樹脂として、ビスフェノールＺ型ポリカーボネート樹脂のみを含むか、又は、電荷発生材料として、アゾ顔料を含む場合に比べて、高感度であり、得られる画像における点欠陥が少ない電子写真感光体が提供される。
請求項２に係る発明によれば、式（１）で表されるシロキサン構造を有するポリカーボネート樹脂以外のシロキサン構造を有するポリカーボネート樹脂を用いる場合に比べ、より高感度であり、得られる画像における点欠陥がより少ない電子写真感光体が提供される。
請求項３に係る発明によれば、式（４）で表される電子輸送材料以外の電子輸送材料を用いる場合に比べ、より高感度であり、得られる画像における点欠陥がより少ない電子写真感光体が提供される。
請求項４に係る発明によれば、ヒドロキシガリウムフタロシアニン顔料又はクロロガリウムフタロシアニン顔料以外のフタロシアニン顔料を用いる場合に比べ、より高感度であり、得られる画像における点欠陥がより少ない電子写真感光体が提供される。
請求項５に係る発明によれば、フタロシアニン顔料として、ヒドロキシガリウムフタロシアニン顔料又はクロロガリウムフタロシアニン顔料のいずれか一方のみを用いる場合に比べ、より高感度であり、得られる画像における点欠陥がより少ない電子写真感光体が提供される。
請求項６又は７に係る発明によれば、電子写真感光体における単層型の感光層が、結着樹脂として、ポリカーボネート樹脂を含むか、又は、電荷発生材料として、アゾ顔料を含む場合に比べて、高感度であり、得られる画像における点欠陥が少ない電子写真感光体を備えるプロセスカートリッジ又は画像形成装置が提供される。
請求項９に係る発明によれば、クリーニング手段を有しない画像形成装置であっても、高感度であり、得られる画像における点欠陥が少ない備える画像形成装置が提供される。
【図面の簡単な説明】
【００２２】
【図１】本実施形態に係る電子写真感光体の一例を示す概略部分断面図である。
【図２】本実施形態に係る画像形成装置の一例を示す概略構成図である。
【図３】本実施形態に係る画像形成装置の他の一例を示す概略構成図である。
【発明を実施するための形態】
【００２３】
以下、本発明の一例である実施形態について説明する。
【００２４】
＜電子写真感光体＞
本実施形態に係る電子写真感光体（以下、「感光体」とも称する。）は、導電性基体上に単層型の感光層を設けた感光体であり、前記単層型の感光層が、フタロシアニン顔料、及び、シロキサン構造を有するポリカーボネート樹脂を含有する。
なお、単層型の感光層とは、電荷発生能と共に、正孔輸送性及び電子輸送性を含有する感光層である。
また、本実施形態に係る電子写真感光体は、電子写真感光体の表面をクリーニングするクリーニング手段を有しない画像形成装置用電子写真感光体であることが好ましい。本実施形態に係る電子写真感光体を用いることにより、クリーニングブレード、クリーニングブラシなどのクリーニング手段を有しないクリーナーレス形式の画像形成装置であっても、高感度であり、得られる画像における点欠陥が少ない電子写真感光体を備えた画像形成装置が得られる。
【００２５】
単層型の感光層を有する感光体（「単層型感光体」ともいう。）は、積層型の感光層を有する感光体に比べて、画質安定性が良好であり、また、塗布工程が少なく製造コストが安価であるという利点もあり、近年、例えば、廉価帯の画像形成装置に適用する感光体として注目されている。
また、単層型感光体は、その単層型の感光層内に、電荷発生材料と正孔輸送材料と電子輸送材料とを含有する構成のため、積層型の感光層を有する有機感光体ほどの感度が得られず、更なる高感度化が求められている。
しかしながら、単層型感光体において、感度を獲得するために、単に、高い電荷輸送性を持つ正孔輸送材料及び電子輸送材料を用いても、高感度化は実現されるものの、画像の点欠陥が発生する現象が生じる場合がある。これは、電荷発生材料と他の感光層構成材料の相互作用により、電荷発生材料の分散性が悪化し、電荷発生材料の凝集が発生するためと考えられる。
【００２６】
これに対して、本実施形態に係る電子写真感光体は、上記構成により、高感度であり、得られる画像における点欠陥が少ない。その理由は、定かではないが、以下に示すように推測される。
【００２７】
電荷発生材料として、感度の高いフタロシアニン顔料を用いることに加え、結着樹脂として、シロキサン構造を有するポリカーボネート樹脂を用いることにより、感光層中の他の成分、例えば、正孔輸送材料及び電子輸送材料との相互作用を低減させ、感光層中におけるフタロシアニン顔料の分散性が向上し、高感度の電子写真感光体が得られると推定している。
また、シロキサン構造を有するポリカーボネート樹脂がフタロシアニン顔料の分散性を向上させるため、フタロシアニン顔料の凝集を抑制するとともに、シロキサン構造を有するポリカーボネート樹脂自体も、他の化合物の付着性に乏しい化合物であるため、画像の点欠陥の発生原因の１つである感光層への付着物を低減し、画像の点欠陥が少ない電子写真感光体が得られると推定している。
【００２８】
以下、図面を参照しつつ、本実施形態に係る電子写真感光体を詳細に説明する。
図１は、本実施形態に係る電子写真感光体の一例である、電子写真感光体１０の一部の断面を概略的に示している。
図１に示す電子写真感光体１０は、例えば、導電性支持体４を備え、導電性支持体４上に、下引層１、単層型の感光層２、及び保護層３がこの順で設けられて構成されている。
なお、下引層１、及び、保護層３は、必要に応じて、設けられる層である。
以下、電子写真感光体１０の各要素について説明する。なお、符号は省略して説明する。
【００２９】
（単層型の感光層）
本実施形態に係る電子写真感光体における単層型の感光層（以下、「感光層」ともいう。）は、フタロシアニン顔料、及び、シロキサン構造を有するポリカーボネート樹脂を含有する。
また、前記単層型の感光層は、フタロシアニン顔料と、シロキサン構造を有するポリカーボネート樹脂と、正孔輸送材料と、電子輸送材料と、必要に応じて、その他添加剤と、を含んで構成されることが好ましい。
【００３０】
−結着樹脂−
本実施形態に係る電子写真感光体における単層型の感光層は、結着樹脂として、シロキサン構造を有するポリカーボネート樹脂を含有する。
本実施形態に用いられるシロキサン構造を有するポリカーボネート樹脂は、シロキサン構造と、１以上の炭酸エステル構造とを有する樹脂であればよく、直鎖状の樹脂であっても、分岐した樹脂、例えば、グラフト樹脂であってもよいが、画像の点欠陥抑制の観点から、直鎖状の樹脂であることが好ましい。
【００３１】
本実施形態に用いられるシロキサン構造を有するポリカーボネート樹脂におけるシロキサン構造は、Ｓｉ−Ｏ結合を有する構造であればよいが、感度及び画像の点欠陥抑制の観点から、ポリジアルキルシロキサン構造であることが好ましく、ポリエチルメチルシロキサン構造、ポリジメチルシロキサン構造、又は、ポリ（エチルメチルシロキサン／ジメチルシロキサン）構造であることがより好ましく、ポリ（エチルメチルシロキサン／ジメチルシロキサン）構造であることが特に好ましい。
なお、前記ポリ（エチルメチルシロキサン／ジメチルシロキサン）構造とは、エチルメチルシロキサン構造及びジメチルシロキサン構造の両方を有するポリシロキサン構造である。
【００３２】
本実施形態に係る電子写真感光体における単層型の感光層は、前記シロキサン構造を有するポリカーボネート樹脂として、下記式（１）で表されるシロキサン構造を有するポリカーボネート樹脂を含むことが好ましい。
【００３３】
【化４】
2018159762.tif 000005
【００３４】
式（１）中、Ｒ１乃至Ｒ６はそれぞれ独立に、水素原子、ハロゲン原子、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基を表し、ａは１以上２００以下の整数を表し、ｂは０以上２００以下の整数を表し、Ｘ１は単結合又は下記式（２）で表される基を表し、Ｘ２は単結合又は下記式（３）で表される基を表す。
【００３５】
【化５】
2018159762.tif 000006
【００３６】
式（２）及び式（３）中、Ｒ７及びＲ８はそれぞれ独立に、ハロゲン原子、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基を表し、ｄ及びｅはそれぞれ独立に、０以上６以下の整数を表し、ｆ及びｇはそれぞれ独立に、０以上４以下の整数を表す。
【００３７】
Ｒ１乃至Ｒ６はそれぞれ独立に、感度及び画像の点欠陥抑制の観点から、トリフルオロメチル基、炭素数１以上１２以下のアルキル基、炭素数６以上１２以下の置換若しくは無置換のアリール基、炭素数１以上１２以下のアルコキシ基、又は、炭素数６以上１２以下の置換若しくは無置換のアリールオキシ基であることが好ましく、トリフルオロメチル基、又は、炭素数１以上１２以下のアルキル基であることがより好ましく、炭素数１以上１２以下のアルキル基であることが更に好ましく、メチル基、又は、エチル基であることが特に好ましい。
ａ及びｂは、各シロキサン構造の繰り返し数を表し、また、式（１）において、−ＳｉＲ１Ｒ２−Ｏ−構造及び−ＳｉＲ３Ｒ４−Ｏ−構造は、ａ個の−ＳｉＲ１Ｒ２−Ｏ−構造が連結したポリ（−ＳｉＲ１Ｒ２−Ｏ−）構造とｂ個の−ＳｉＲ３Ｒ４−Ｏ−構造が連結したポリ（−ＳｉＲ３Ｒ４−Ｏ−）構造が順に結合した構造であってもよいし、ａ個の−ＳｉＲ１Ｒ２−Ｏ−構造及びｂ個の−ＳｉＲ３Ｒ４−Ｏ−構造がランダムな順で結合した構造であってもよい。
ａは、感度及び画像の点欠陥抑制の観点から、２以上１００以下の整数であることが好ましく、２以上５０以下の整数であることがより好ましく、５以上２０以下の整数であることが更に好ましい。
ｂは０、感度及び画像の点欠陥抑制の観点から、１以上１００以下の整数であることが好ましく、２以上８０以下の整数であることがより好ましく、５以上５０以下の整数であることが更に好ましい。
Ｘ１は、感度及び画像の点欠陥抑制の観点から、前記式（２）で表される基であることが好ましい。
また、Ｘ２は、感度及び画像の点欠陥抑制の観点から、前記式（３）で表される基であることが好ましい。
【００３８】
Ｒ７及びＲ８はそれぞれ独立に、ハロゲン原子、トリフルオロメチル基、又は、炭素数１以上１２以下のアルキル基であることが好ましく、トリフルオロメチル基、又は、炭素数１以上１２以下のアルキル基であることがより好ましい。
ｄ及びｅはそれぞれ独立に、感度及び画像の点欠陥抑制の観点から、１以上４以下の整数であることが好ましく、２以上４以下の整数であることがより好ましく、２であることが更に好ましい。
ｆ及びｇはそれぞれ独立に、感度及び画像の点欠陥抑制の観点から、０以上２以下の整数であることが好ましく、０又は１であることがより好ましく、０であることが更に好ましい。
前記アリール基及び前記アリールオキシ基における置換基としては、ハロゲン原子、アルキル基、アリール基、アルコキシ基、アリールオキシ基が挙げられる。また、前記置換基が更に置換基により置換されていてもよい。
【００３９】
これらの中でも、感光層の成膜性の観点から、粘度平均分子量３０，０００以上８０，０００以下のシロキサン構造を有するポリカーボネート樹脂が好ましい。
【００４０】
なお、粘度平均分子量は、下記の方法により測定される値である。樹脂１ｇをメチレンクロライド１００ｃｍ３に溶解し、２５℃の測定環境下でウベローデ粘度計により、比粘度ηｓｐを測定する。そして、ηｓｐ／ｃ＝〔η〕＋０．４５〔η〕２ｃの関係式（ただし、ｃは濃度（ｇ／ｃｍ３）を表す。）から極限粘度〔η〕（ｃｍ３／ｇ）を求め、Ｈ．Ｓｃｈｎｅｌｌによって与えられている関係式〔η〕＝１．２３×１０−４Ｍｖ０．８３から粘度平均分子量Ｍｖを求める。
【００４１】
前記感光層は、シロキサン構造を有するポリカーボネート樹脂以外の結着樹脂を含んでいてもよいが、その含有量は、シロキサン構造を有するポリカーボネート樹脂の含有量未満であることが好ましく、感光層中の結着樹脂の全質量に対し、１０質量％以下であることがより好ましい。
シロキサン構造を有するポリカーボネート樹脂以外の結着樹脂としては、例えば、ポリカーボネート樹脂、ポリエステル樹脂、ポリアリレート樹脂、メタクリル樹脂、アクリル樹脂、ポリ塩化ビニル樹脂、ポリ塩化ビニリデン樹脂、ポリスチレン樹脂、ポリビニルアセテート樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーンアルキッド樹脂、フェノール−ホルムアルデヒド樹脂、スチレン−アルキッド樹脂、ポリ−Ｎ−ビニルカルバゾール、ポリシラン等が挙げられる。
【００４２】
これらの結着樹脂は、１種を単独で又は２種以上混合して用いてもよい。
シロキサン構造を有するポリカーボネート樹脂の含有量は、感光層の全質量に対し、３５質量％以上６０質量％以下であることが好ましく、４０質量％以上５５質量％以下であることがよりこのましい。
【００４３】
−電荷発生材料−
本実施形態に係る電子写真感光体における単層型の感光層は、電荷発生材料として、フタロシアニン顔料を含有する。
フタロシアニン顔料としては、金属フタロシアニン顔料、及び、無金属フタロシアニン顔料が挙げられ、金属フタロシアニン顔料が好ましい。
金属フタロシアニン顔料として、具体的には例えば、ヒドロキシガリウムフタロシアニン；クロロガリウムフタロシアニン；ジクロロスズフタロシアニン；チタニルフタロシアニンが挙げられる。
フタロシアニン顔料は、７００ｎｍ以上８００ｎｍ以下の露光波長の光源を用いる場合の電荷発生材料として、特に好適である。
【００４４】
中でも、フタロシアニン顔料としては、ヒドロキシガリウムフタロシアニン顔料及びクロロガリウムフタロシアニン顔料よりなる群から選択される少なくとも１種を用いることが好ましい。これらの電荷発生材料としては、単独又は２種以上混合して用いてもよい。感光体の高感度化の点から、ヒドロキシガリウムフタロシアニン顔料が好ましく挙げられる。
また、フタロシアニン顔料としては、感度及び画像の点欠陥抑制の観点から、ヒドロキシガリウムフタロシアニン顔料及びクロロガリウムフタロシアニン顔料を併用することが好ましい。
なお、ヒドロキシガリウムフタロシアニン顔料及びクロロガリウムフタロシアニン顔料を併用する場合には、ヒドロキシガリウムフタロシアニン顔料とクロロガリウムフタロシアニン顔料との比率は、質量比で、ヒドロキシガリウムフタロシアニン顔料：クロロガリウムフタロシアニン顔料＝９：１乃至３：７（より好ましくは９：１乃至６：４）であることが好ましい。
【００４５】
ヒドロキシガリウムフタロシアニン顔料としては、特に制限はないが、後述するＶ型のヒドロキシガリウムフタロシアニン顔料が好ましく挙げられる。
特に、ヒドロキシガリウムフタロシアニン顔料としては、例えば、６００ｎｍ以上９００ｎｍ以下の波長域での分光吸収スペクトルにおいて、８１０ｎｍ以上８３９ｎｍ以下の範囲に最大ピーク波長を有するヒドロキシガリウムフタロシアニン顔料がより優れた分散性が得られる観点から好ましい。
【００４６】
また、上記の８１０ｎｍ以上８３９ｎｍ以下の範囲に最大ピーク波長を有するヒドロキシガリウムフタロシアニン顔料は、平均粒径が特定の範囲であり、かつ、ＢＥＴ比表面積が特定の範囲であることが好ましい。具体的には、平均粒径が０．２０μｍ以下であることが好ましく、０．０１μｍ以上０．１５μｍ以下であることがより好ましい。一方、ＢＥＴ比表面積は４５ｍ２／ｇ以上であることが好ましく、５０ｍ２／ｇ以上であることがより好ましく、５５ｍ２／ｇ以上１２０ｍ２／ｇ以下であることが更に好ましい。平均粒径は、体積平均粒径であり、レーザ回折散乱式粒度分布測定装置（（株）堀場製作所製ＬＡ−７００）にて測定した値である。ＢＥＴ比表面積は、流動式比表面積自動測定装置（（株）島津製作所製フローソープＩＩ２３００）を用い窒素置換法にて測定した値である。
【００４７】
ヒドロキシガリウムフタロシアニン顔料の最大粒径（一次粒径の最大値）は、１．２μｍ以下が好ましく、１．０μｍ以下がより好ましく、０．３μｍ以下が更に好ましい。
【００４８】
ヒドロキシガリウムフタロシアニン顔料は、平均粒径が０．２μｍ以下であり、かつ、最大粒径が１．２μｍ以下であり、かつ、ＢＥＴ比表面積が４５ｍ２／ｇ以上であることが好ましい。
【００４９】
ヒドロキシガリウムフタロシアニン顔料は、ＣｕＫα特性Ｘ線を用いたＸ線回折スペクトルにおいて、ブラッグ角度（２θ±０．２°）が少なくとも７．３゜、１６．０゜、２４．９゜及び２８．０゜に回折ピークを有するＶ型であることが好ましい。
【００５０】
一方、クロロガリウムフタロシアニン顔料としては、感度の点から、ブラッグ角度（２θ±０．２°）７．４°、１６．６°、２５．５°及び２８．３°に回折ピークを有する化合物が好ましい。クロロガリウムフタロシアニン顔料の最大ピーク波長、平均粒径、最大粒径、及びＢＥＴ比表面積の好ましい範囲は、ヒドロキシガリウムフタロシアニン顔料と同様である。
【００５１】
フタロシアニン顔料は、１種を単独で用いてもよいし、２種以上を併用してもよい。
フタロシアニン顔料の含有量は、感度及び画像の点欠陥抑制の観点から、感光層中の結着樹脂の全質量に対して、０．０５質量％以上３０質量％以下であることが好ましく、１質量％以上１５質量％以下であることがより好ましく、２質量％以上１０質量％以下であることが更に好ましい。
【００５２】
−電子輸送材料−
本実施形態に係る電子写真感光体における単層型の感光層は、電子輸送材料を含有することが好ましい。
電子輸送材料としては、特に制限はないが、例えば、クロラニル、ブロモアニル等のキノン系化合物；テトラシアノキノジメタン系化合物；２，４，７−トリニトロ−９−フルオレノン、２，４，５，７−テトラニトロ−９−フルオレノン、９−ジシアノメチレン−９−フルオレノン−４−カルボン酸オクチル等のフルオレノン系化合物；２−（４−ビフェニル）−５−（４−ｔ−ブチルフェニル）−１，３，４−オキサジアゾール、２，５−ビス（４−ナフチル）−１，３，４−オキサジアゾール、２，５−ビス（４−ジエチルアミノフェニル）１，３，４−オキサジアゾール等のオキサジアゾール系化合物；キサントン系化合物；チオフェン系化合物；３，３’−ジ−ｔｅｒｔ−ペンチル−ジナフトキノン等のジナフトキノン系化合物；３，３’−ジ−ｔｅｒｔ−ブチル−５，５’−ジメチルジフェノキノン、３，３’，５，５’−テトラ−ｔｅｒｔ−ブチル−４，４’−ジフェノキノン等のジフェノキノン系化合物；上記した化合物で構成される基を主鎖又は側鎖に有する重合体；などが挙げられる。これらの電子輸送材料は、１種又は２種以上を組み合わせて用いてもよい。
【００５３】
本実施形態に用いられる電子輸送材料としては、感度及び画像の点欠陥抑制の観点から、下記式（４）で表される電子輸送材料が好ましい。
【００５４】
【化６】
2018159762.tif 000007
【００５５】
式（４）中、Ｒ１１乃至Ｒ１７はそれぞれ独立に、水素原子、ハロゲン原子、アルキル基、アルコキシ基、又は、アリール基を表し、Ｒ１８は炭素数５以上１０以下の直鎖アルキル基を表す。
【００５６】
式（４）中、Ｒ１１乃至Ｒ１７におけるハロゲン原子としては、例えば、フッ素原子、塩素原子、臭素原子、ヨウ素原子等が挙げられる。
式（４）中、Ｒ１１乃至Ｒ１７におけるアルキル基としては、例えば、直鎖状又は分岐状の、炭素数１以上４以下のアルキル基が好ましく挙げられ、炭素数１以上３以下のアルキル基がより好ましく挙げられる。アルキル基として、具体的には例えば、メチル基、エチル基、ｎ−プロピル基、イソプロピル基、ｎ−ブチル基、イソブチル基等が挙げられる。
式（４）中、Ｒ１１乃至Ｒ１７におけるアルコキシ基としては、例えば、炭素数１以上４以下のアルキル基が好ましく挙げられ、炭素数１以上３以下のアルキル基がより好ましく挙げられる。アルコキシ基として、具体的には例えば、メトキシ基、エトキシ基、プロポキシ基、ブトキシ基等が挙げられる。
式（４）中、Ｒ１１乃至Ｒ１７におけるアリール基としては、例えば、フェニル基、トリル基等が挙げられる。これらの中でも、フェニル基が好ましい。
また、Ｒ１１乃至Ｒ１７におけるアルキル基、アルコキシ基及びアリール基は、置換基を有していてもよい。
Ｒ１１乃至Ｒ１７におけるアルキル基及びアルコキシ基が有していてもよい置換基としては、ハロゲン原子、アリール基、アルコキシ基、アリールオキシ基等が挙げられる。
Ｒ１１乃至Ｒ１７におけるアリール基が有していてもよい置換基としては、ハロゲン原子、アルキル基、アリール基、アルコキシ基、アリールオキシ基等が挙げられる。
式（４）中、Ｒ１８は、感度及び画像の点欠陥抑制の観点から、炭素数６以上９以下の直鎖アルキル基であることが好ましく、炭素数７又は８の直鎖アルキル基であることがより好ましい。
【００５７】
中でも、感度及び画像の点欠陥抑制の観点から、Ｒ１１乃至Ｒ１７はそれぞれ独立に、水素原子、ハロゲン原子、又は、アルキル基であることが好ましく、水素原子、ハロゲン原子、又は、炭素数１以上４以下のアルキル基であることがより好ましく、水素原子、塩素原子、又は、メチル基であることが更に好ましく、水素原子であることが特に好ましい。
【００５８】
以下、前記式（４）で表される電子輸送材料の例示化合物を示すが、これらに限定されるわけではない。
【００５９】
【化７】
2018159762.tif 000008
【００６０】
【化８】
2018159762.tif 000009
【００６１】
【化９】
2018159762.tif 000010
【００６２】
なお、前記（４−１０）におけるＣ６Ｈ５は、フェニル基を表す。
【００６３】
電子輸送材料は、１種を単独で用いてもよいし、２種以上を併用してもよい。
電子輸送材料の含有量は、感度及び画像の点欠陥抑制の観点から、感光層中の結着樹脂の全質量に対して、１０質量％以上７０質量％以下であることが好ましく、１５質量％以上５０質量％以下であることがより好ましく、２０質量％以上４０質量％以下であることが更に好ましい。
【００６４】
−正孔輸送材料−
本実施形態に係る電子写真感光体における単層型の感光層は、正孔輸送材料を含有することが好ましい。
正孔輸送材料としては、特に制限はないが、例えば、２，５−ビス（ｐ−ジエチルアミノフェニル）−１，３，４−オキサジアゾール等のオキサジアゾール誘導体；１，３，５−トリフェニル−ピラゾリン、１−［ピリジル−（２）］−３−（ｐ−ジエチルアミノスチリル）−５−（ｐ−ジエチルアミノスチリル）ピラゾリン等のピラゾリン誘導体；トリフェニルアミン、Ｎ，Ｎ’−ビス（３，４−ジメチルフェニル）ビフェニル−４−アミン、トリ（ｐ−メチルフェニル）アミニル−４−アミン、ジベンジルアニリン等の芳香族第３級アミノ化合物；Ｎ，Ｎ’−ビス（３−メチルフェニル）−Ｎ，Ｎ’−ジフェニルベンジジン等の芳香族第３級ジアミノ化合物、３−（４’−ジメチルアミノフェニル）−５，６−ジ−（４’−メトキシフェニル）−１，２，４−トリアジン等の１，２，４−トリアジン誘導体；４−ジエチルアミノベンズアルデヒド−１，１−ジフェニルヒドラゾン等のヒドラゾン誘導体；２−フェニル−４−スチリルキナゾリン等のキナゾリン誘導体；６−ヒドロキシ−２，３−ジ（ｐ−メトキシフェニル）ベンゾフラン等のベンゾフラン誘導体；ｐ−（２，２−ジフェニルビニル）−Ｎ，Ｎ−ジフェニルアニリン等のα−スチルベン誘導体；エナミン誘導体；Ｎ−エチルカルバゾール等のカルバゾール誘導体；ポリ−Ｎ−ビニルカルバゾール及びその誘導体等；上記した化合物で構成される基を主鎖又は側鎖に有する重合体；などが挙げられる。これらの正孔輸送材料は、１種又は２種以上を組み合わせて用いてもよい。
【００６５】
正孔輸送材料としては、下記式（Ｂ−１）で表されるトリアリールアミン誘導体、及び、下記式（Ｂ−２）で表されるベンジジン誘導体が好ましく挙げられる。
【００６６】
【化１０】
2018159762.tif 000011
【００６７】
式（Ｂ−１）中、ＲＢ１はそれぞれ独立に、水素原子、又は、メチル基を表し、ｎ１１は１又は２を表し、ＡｒＢ１及びＡｒＢ２はそれぞれ独立に、置換若しくは未置換のアリール基、−Ｃ６Ｈ４−Ｃ（ＲＢ３）＝Ｃ（ＲＢ３）（ＲＢ４）、又は、−Ｃ６Ｈ４−ＣＨ＝ＣＨ−ＣＨ＝Ｃ（ＲＢ５）（ＲＢ６）を表し、ＲＢ３乃至ＲＢ６はそれぞれ独立に、水素原子、置換若しくは未置換のアルキル基、又は、置換若しくは未置換のアリール基を表す。
置換基としては、ハロゲン原子、炭素数１以上５以下のアルキル基、炭素数１以上５以下のアルコキシ基、又は、炭素数１以上３以下のアルキル基で置換された置換アミノ基が挙げられる。
【００６８】
【化１１】
2018159762.tif 000012
【００６９】
式（Ｂ−２）中、ＲＢ７はそれぞれ独立に、水素原子、ハロゲン原子、炭素数１以上５以下のアルキル基、又は、炭素数１以上５以下のアルコキシ基を表し、ＲＢ８及びＲＢ９はそれぞれ独立に、水素原子、ハロゲン原子、炭素数１以上５以下のアルキル基、炭素数１以上５以下のアルコキシ基、炭素数１以上２以下のアルキル基で置換されたアミノ基、置換若しくは未置換のアリール基、−Ｃ（ＲＢ１０）＝Ｃ（ＲＢ１１）（ＲＢ１２）、又は、−ＣＨ＝ＣＨ−ＣＨ＝Ｃ（ＲＢ１３）（ＲＢ１４）を表し、ＲＢ１０乃至ＲＢ１４はそれぞれ独立に、水素原子、置換若しくは未置換のアルキル基、又は、置換若しくは未置換のアリール基を表し、ｍ１２、ｍ１３、ｎ１２及びｎ１３はそれぞれ独立に、０以上２以下の整数を表す。
【００７０】
本実施形態においては、感度及び画像の点欠陥抑制の観点から、前記式（Ｂ−１）で表されるトリアリールアミン誘導体及び前記式（Ｂ−２）で表されるベンジジン誘導体のうち、「−Ｃ６Ｈ４−ＣＨ＝ＣＨ−ＣＨ＝Ｃ（ＲＢ５）（ＲＢ６）」を有するトリアリールアミン誘導体、及び、「−ＣＨ＝ＣＨ−ＣＨ＝Ｃ（ＲＢ１３）（ＲＢ１４）」を有するベンジジン誘導体が特に好ましい。
【００７１】
正孔輸送材料は、１種を単独で用いてもよいし、２種以上を併用してもよい。
正孔輸送材料の含有量は、感度及び画像の点欠陥抑制の観点から、感光層中の結着樹脂の全質量に対して、１０質量％以上９８質量％以下であることが好ましく、６０質量％以上９５質量％以下であることがより好ましく、７０質量％以上９０質量％以下であることが更に好ましい。
【００７２】
−正孔輸送材料と電子輸送材料との比率−
正孔輸送材料と電子輸送材料との比率は、感度及び画像の点欠陥抑制の観点から、質量比（正孔輸送材料／電子輸送材料）で、５０／５０以上９０／１０以下であることが好ましく６０／４０以上８０／２０以下であることがより好ましい。
なお、本比率は、他の電子輸送材料を併用した場合、その合計での比率である。
【００７３】
−その他の添加剤−
本実施形態に係る電子写真感光体における単層型の感光層には、酸化防止剤、光安定剤、熱安定剤等の公知のその他の添加剤を含んでいてもよい。また、単層型の感光層が表面層となる場合、フッ素樹脂粒子、シリコーンオイル等を含んでいてもよい。
【００７４】
−単層型の感光層の形成−
単層型の感光層は、前記成分を溶剤に加えた感光層形成用塗布液を用いて形成されることが好ましい。
溶剤としては、ベンゼン、トルエン、キシレン、クロルベンゼン等の芳香族炭化水素類、アセトン、２−ブタノン等のケトン類、塩化メチレン、クロロホルム、塩化エチレン等のハロンゲン化脂肪族炭化水素類、テトラヒドロフラン、エチルエーテル等の環状若しくは直鎖状のエーテル類等の通常の有機溶剤が挙げられる。これら溶剤は単独又は２種以上混合して用いられる。
感光層形成用塗布液中に粒子（例えば電荷発生材料）を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、高圧状態で分散液を液−液衝突や液−壁衝突させて分散する衝突方式や、高圧状態で微細な流路を貫通させて分散する貫通方式などが挙げられる。
感光層形成用塗布液を後述する下引層上に塗布する方法としては、浸漬塗布法、突き上げ塗布法、ワイヤーバー塗布法、スプレー塗布法、ブレード塗布法、ナイフ塗布法、カーテン塗布法等が挙げられる。
単層型の感光層の膜厚は、感度及び耐久性の観点から、５μｍ以上６０μｍ以下であることが好ましく、１０μｍ以上５０μｍ以下であることがより好ましい。
【００７５】
（導電性基体）
本実施形態に係る電子写真感光体は、導電性基体上に単層型の感光層を設けた感光体である。
本実施形態に用いられる導電性基体としては、従来から使用されているものであれば、如何なるものを使用してもよい。例えば、薄膜（例えばアルミニウム、ニッケル、クロム、ステンレス鋼等の金属類、及びアルミニウム、チタニウム、ニッケル、クロム、ステンレス鋼、金、バナジウム、酸化錫、酸化インジウム、酸化錫インジウム（ＩＴＯ）等の膜）を設けたプラスチックフィルム等、導電性付与剤を塗布又は含浸させた紙、導電性付与剤を塗布又は含浸させたプラスチックフィルム等が挙げられる。基体の形状は円筒状に限られず、シート状、プレート状としてもよい。
導電性基体として金属パイプを用いる場合、表面は素管のままであってもよいし、予め鏡面切削、エッチング、陽極酸化、粗切削、センタレス研削、サンドブラスト、ウエットホーニングなどの処理が行われていてもよく、アミノ基を有するシランカップリング剤で表面処理される。
アミノ基を有する表面処理剤は例えば、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチルブチリデン）プロピルアミン、Ｎ−フェニル−３−アミノプロピルトリメトキシシラン等が挙げられる。
【００７６】
（下引層）
本実施形態に係る電子写真感光体は、導電性基体と単層型の感光層との間に、下引層を更に有していてもよい。
下引層は、導電性基体表面における光反射の防止、導電性基体から感光層への不要なキャリアの流入の防止などの目的で、必要に応じて設けられる。
下引層は、例えば、結着樹脂と、必要に応じてその他添加物とを含んで構成される。
下引層に含まれる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール樹脂、フェノール−ホルムアルデヒド樹脂、メラミン樹脂、ウレタン樹脂などの公知の高分子樹脂化合物、また電荷輸送基を有する電荷輸送性樹脂やポリアニリン等の導電性樹脂などが挙げられる。これらの中でも、上層の塗布溶剤に不溶な樹脂が好ましく用いられ、フェノール樹脂、フェノール−ホルムアルデヒド樹脂、メラミン樹脂、ウレタン樹脂、エポキシ樹脂などがより好ましく用いられる。
下引層には、シリコン化合物、有機ジルコニウム化合物、有機チタン化合物、有機アルミニウム化合物等の金属化合物等を含有してもよい。
金属化合物と結着樹脂との比率は、特に制限されず、目的とする電子写真感光体特性を得られる範囲で設定される。
【００７７】
下引層には、表面粗さ調整のために下引層中に樹脂粒子を添加してもよい。樹脂粒子としては、シリコーン樹脂粒子、架橋型ポリメタクリル酸メチル（ＰＭＭＡ）樹脂粒子等が挙げられる。なお、表面粗さ調整のために下引層を形成後、その表面を研磨してもよい。研磨方法としては、バフ研磨、サンドブラスト処理、ウエットホーニング、研削処理等が用いられる。
ここで、下引層の構成として、結着樹脂と導電性粒子とを少なくとも含有する構成が挙げられる。なお、導電性粒子は、例えば体積抵抗率が１０７Ω・ｃｍ未満の導電性を有するものがよい。
導電性粒子としては、例えば、金属粒子（アルミニウム、銅、ニッケル、銀などの粒子）、導電性金属酸化物粒子（酸化アンチモン、酸化インジウム、酸化スズ、酸化亜鉛などの粒子）、導電性物質粒子（カーボンファイバ、カーボンブラック、グラファイト粉末の粒子）等が挙げられる。これらの中でも、導電性金属酸化物粒子が好適である。導電性粒子は、２種以上混合して用いてもよい。
また、導電性粒子は、疎水化処理剤（例えばカップリング剤）等により表面処理を施して、抵抗調整して用いてもよい。
導電性粒子の含有量は、下引層に含まれる結着樹脂の全質量に対して、１００質量％以上７００質量％以下であることが好ましく、３００質量％以上５００質量％以下であることがより好ましい。
下引層の形成の際には、上記成分を溶媒に加えた下引層形成用塗布液が使用される。
また、下引層形成用塗布液中に粒子を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。ここで、高圧ホモジナイザーとしては、高圧状態で分散液を液−液衝突や液−壁衝突させて分散する衝突方式や、高圧状態で微細な流路を貫通させて分散する貫通方式などが挙げられる。
下引層形成用塗布液を導電性基体上に塗布する方法としては、浸漬塗布法、突き上げ塗布法、ワイヤーバー塗布法、スプレー塗布法、ブレード塗布法、ナイフ塗布法、カーテン塗布法等が挙げられる。
下引層の膜厚は、１５μｍ以上が好ましく、２０μｍ以上５０μｍ以下がより好ましい。
【００７８】
（中間層）
ここで、図示は省略するが、本実施形態に係る電子写真感光体は、下引層と単層型の感光層との間に中間層を更に有していてもよい。
中間層に用いられる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール−ホルムアルデヒド樹脂、メラミン樹脂などの高分子樹脂化合物のほかに、ジルコニウム、チタニウム、アルミニウム、マンガン、シリコン原子などを含有する有機金属化合物などが挙げられる。これらの化合物は、単独にあるいは複数の化合物の混合物あるいは重縮合物として用いてもよい。中でも、ジルコニウム又はシリコンを含有する有機金属化合物は残留電位が低く環境による電位変化が少なく、また繰り返し使用による電位の変化が少ないなど点から好適である。
中間層の形成の際には、上記成分を溶媒に加えた中間層形成用塗布液が使用される。
中間層を形成する塗布方法としては、浸漬塗布法、突き上げ塗布法、ワイヤーバー塗布法、スプレー塗布法、ブレード塗布法、ナイフ塗布法、カーテン塗布法等の通常の方法が用いられる。
なお、中間層は上層の塗布性改善の他に、電気的なブロッキング層の役割も果たすが、膜厚が大きすぎる場合には電気的な障壁が強くなりすぎて減感や繰り返しによる電位の上昇を引き起こすことがある。したがって、中間層を形成する場合には、０．１μｍ以上３μｍ以下の膜厚範囲に設定することが好ましい。また、この場合の中間層を下引層として使用してもよい。
【００７９】
（保護層）
本実施形態に係る電子写真感光体は、単層型の感光層上に、保護層を更に有していてもよい。
保護層は、感光層の機械的強度を向上させ、電子写真感光体の表面の磨耗、傷などへの耐性を更に改善したりするために必要に応じて設けられる層である。
保護層としては、公知の保護層が挙げられるが、反応性電子輸送材料の重合膜（架橋膜）、硬化性樹脂中に電子輸送材料を含む樹脂硬化膜、導電性材料を結着樹脂中に含有させて形成された膜等があるが、電子輸送材料を使用した膜が好ましい。
保護層の厚みは、３μｍ以上４０μｍ以下であることが好ましく、５μｍ以上３５μｍ以下であることがより好ましく、５μｍ以上１５μｍ以下であることが更に好ましい。
【００８０】
＜画像形成装置、及び、プロセスカートリッジ＞
本実施形態に係る画像形成装置は、本実施形態に係る電子写真感光体を備える画像形成装置であればよいが、本実施形態に係る電子写真感光体と、前記電子写真感光体の表面を帯電する帯電手段と、帯電した前記電子写真感光体の表面に静電潜像を形成する静電潜像形成手段と、トナーを含む現像剤により、前記電子写真感光体の表面に形成された静電潜像を現像してトナー像を形成する現像手段と、前記トナー像を記録媒体の表面に転写する転写手段と、を備える画像形成装置であることが好ましい。
また、本実施形態に係る画像形成装置は、前記電子写真感光体の表面をクリーニングするクリーニング手段を有しない画像形成装置であることが好ましい。本実施形態に係る電子写真感光体を用いることにより、クリーニングブレード、クリーニングブラシなどのクリーニング手段を有しない画像形成装置であっても、高感度であり、得られる画像における点欠陥が少ない電子写真感光体を備えた画像形成装置が得られる。
また、本実施形態に係るプロセスカートリッジは、本実施形態に係る電子写真感光体を備え、画像形成装置に着脱されるプロセスカートリッジである。
【００８１】
図２は、本実施形態に係る画像形成装置の一例を示す概略構成図である。
本実施形態に係る画像形成装置１０１は、図２に示すように、例えば、矢印Ａで示すように、時計回り方向に回転する電子写真感光体１０と、電子写真感光体１０の上方に、電子写真感光体１０に相対して設けられ、電子写真感光体１０の表面を帯電させる帯電装置２０（帯電手段の一例）と、帯電装置２０により帯電した電子写真感光体１０の表面に露光して、静電潜像を形成する露光装置３０（静電潜像形成手段の一例）と、露光装置３０により形成された静電潜像に現像剤に含まれるトナーを付着させて電子写真感光体１０の表面にトナー像を形成する現像装置４０（現像手段の一例）と、記録紙Ｐ（記録媒体の一例）をトナーの帯電極性とは異なる極性に帯電させて記録紙Ｐに電子写真感光体１０上のトナー像を転写させる転写装置５０と、電子写真感光体１０の表面をクリーニングするクリーニング装置７０（トナー除去手段の一例）とを備える。そして、トナー像が形成された記録紙Ｐを搬送しつつ、トナー像を定着させる定着装置６０が設けられている。
以下、本実施形態に係る画像形成装置１０１における主な構成部材の詳細について説明する。
【００８２】
−帯電装置−
帯電装置２０としては、例えば、導電性の帯電ローラ、帯電ブラシ、帯電フィルム、帯電ゴムブレード、帯電チューブ等を用いた接触型帯電器が挙げられる。また、帯電装置２０としては、例えば、非接触方式のローラ帯電器、コロナ放電を利用したスコロトロン帯電器やコロトロン帯電器等のそれ自体公知の帯電器等も挙げられる。
【００８３】
−露光装置−
露光装置３０としては、例えば、電子写真感光体１０表面に、半導体レーザ光、ＬＥＤ光、液晶シャッタ光等の光を、像様に露光する光学系機器等が挙げられる。光源の波長は電子写真感光体１０の分光感度領域にあるものがよい。半導体レーザの波長としては、例えば、７８０ｎｍ前後に発振波長を有する近赤外がよい。しかし、この波長に限定されず、６００ｎｍ台の発振波長レーザや青色レーザとして４００ｎｍ以上４５０ｎｍ以下に発振波長を有するレーザも利用してもよい。また、露光装置３０としては、例えばカラー画像形成のためにはマルチビーム出力するタイプの面発光型のレーザ光源も有効である。
【００８４】
−現像装置−
現像装置４０は、例えば、トナー及びキャリアからなる２成分現像剤を収容する容器内に、現像領域で電子写真感光体１０に対向して配置された現像ロール４１が備えられた構成が挙げられる。現像装置４０としては、２成分現像剤により現像する装置であれば、特に制限はなく、周知の構成が採用される。
ここで、現像装置４０に使用される現像剤は、トナーからなる一成分現像剤であってもよいし、トナーとキャリアを含む二成分系現像剤であってもよい。
【００８５】
−転写装置−
転写装置５０としては、例えば、ベルト、ローラ、フィルム、ゴムブレード等を用いた接触型転写帯電器、コロナ放電を利用したスコロトロン転写帯電器やコロトロン転写帯電器等のそれ自体公知の転写帯電器が挙げられる。
【００８６】
−クリーニング装置−
クリーニング装置７０は、例えば、筐体７１と、クリーニングブレード７２と、クリーニングブレード７２の電子写真感光体１０回転方向下流側に配置されるクリーニングブラシ７３と、を含んで構成されている。また、クリーニングブラシ７３には、例えば、固形状の潤滑剤７４が接触して配置されている。
【００８７】
以下、本実施形態に係る画像形成装置１０１の動作について説明する。まず、電子写真感光体１０が矢印ａで示される方向に沿って回転すると同時に、帯電装置２０により負に帯電する。
帯電装置２０によって表面が負に帯電した電子写真感光体１０は、露光装置３０により露光され、表面に潜像が形成される。
電子写真感光体１０における潜像の形成された部分が現像装置４０に近づくと、現像装置４０（現像ロール４１）により、潜像にトナーが付着し、トナー像が形成される。
トナー像が形成された電子写真感光体１０が矢印ａに方向に更に回転すると、転写装置５０によりトナー像は記録紙Ｐに転写される。これにより、記録紙Ｐにトナー像が形成される。
画像が形成された記録紙Ｐは、定着装置６０でトナー像が定着される。
【００８８】
トナー像を転写する記録紙Ｐとしては、例えば、電子写真方式の複写機、プリンター等に使用される普通紙が挙げられる。本実施形態に用いられる記録媒体は、記録紙Ｐ以外にも、ＯＨＰシート等も挙げられる。
定着後における画像表面の平滑性を更に向上させるには、記録紙Ｐの表面も平滑が好ましく、例えば、普通紙の表面を樹脂等でコーティングしたコート紙、印刷用のアート紙等が好適に使用される。
【００８９】
なお、本実施形態に係る画像形成装置１０１は、例えば、図３に示すように、筐体１１内に、電子写真感光体１０、帯電装置２０、露光装置３０、現像装置４０、及びクリーニング装置７０を一体に収容させたプロセスカートリッジ１０１Ａを備えた形態であってもよい。このプロセスカートリッジ１０１Ａは、複数の部材を一体的に収容し、画像形成装置１０１に脱着させるものである。
プロセスカートリッジ１０１Ａの構成は、これに限られず、例えば、少なくとも、電子写真感光体１０を備えてえればよく、その他、例えば、帯電装置２０、露光装置３０、現像装置４０、転写装置５０及びクリーニング装置７０から選択される少なくとも１つを備えていてもよい。
【００９０】
また、本実施形態に係る画像形成装置１０１は、上記構成に限られず、例えば、電子写真感光体１０の周囲であって、転写装置５０よりも電子写真感光体１０の回転方向下流側でクリーニング装置７０よりも電子写真感光体の回転方向上流側に、残留したトナーの極性を揃え、クリーニングブラシで除去しやすくするための第１除電装置を設けた形態であってもよいし、クリーニング装置７０よりも電子写真感光体の回転方向下流側で帯電装置２０よりも電子写真感光体の回転方向上流側に、電子写真感光体１０の表面を除電する第２除電装置を設けた形態であってもよい。
【００９１】
また、本実施形態に係る画像形成装置１０１は、上記構成に限らず、周知の構成、例えば、電子写真感光体１０に形成したトナー像を中間転写体に転写した後、記録紙Ｐに転写する中間転写方式の画像形成装置を採用してもよいし、タンデム方式の画像形成装置を採用してもよい。
【実施例】
【００９２】
以下、実施例及び比較例に基づき本実施形態を更に具体的に説明するが、本実施形態は以下の実施例に何ら限定されるものではない。
以下の説明において、特に断りのない限り、「部」は質量基準である。
【００９３】
＜実施例１＞
電荷発生材料としてＣｕｋα特性Ｘ線を用いたＸ線回折スペクトルのブラッグ角度（２θ±０．２°）が少なくとも７．３゜、１６．０゜、２４．９゜及び２８．０゜の位置に回折ピークを有するＶ型のヒドロキシガリウムフタロシアニン顔料３質量部と、結着樹脂としてポリカーボネート樹脂（３−１）（下記化合物、粘度平均分子量：５万）４７質量部と、表１に示す電子輸送材料１３質量部と、表１に示す正孔輸送材料３７質量部と、溶剤としてテトラヒドロフラン２５０質量部と、からなる混合物を、直径１ｍｍφのガラスビーズを用いてサンドミルにて４時間分散し、感光層形成用塗布液を得た。
【００９４】
この感光層形成用塗布液を浸漬塗布法にて、表面処理基材１上に塗布し、１４０℃、３０分の乾燥硬化を行い、厚さ３０μｍの単層型の感光層を形成した。
以上の工程を経て、電子写真感光体を作製した。
【００９５】
＜実施例２〜１１、並びに、比較例１〜３＞
表１に従って、電子輸送材料、正孔輸送材料、結着樹脂、電荷発生材料の種類及び量を変更した以外は、実施例１と同様にして、電子写真感光体を作製した。
【００９６】
＜評価＞
各例で得られた電子写真感光体について、以下の評価を行った。その結果を表１に示す。
【００９７】
−画質（点欠陥）評価−
画質評価は、ブラザー工業（株）製ＨＬ５３４０Ｄを用い、珠海金天章紙品有限公司社製金天章レターサイズを２８℃／９０％ＲＨの高温高湿下において、初期及び３０，０００枚印刷後にそれぞれ５０％ハーフトーンを印刷し、得られた画像の点欠陥を以下の基準で評価した。
５：大変良い（点欠陥なし）
４：良い（点欠陥がほとんどない）
３：普通（点欠陥があるが問題のない範囲）
２：悪い（点欠陥があり問題になる範囲）
１：大変悪い（点欠陥が多くあり問題になる範囲）
なお、評価２以下であると実用上問題を生ずることがあると評価する。
【００９８】
−感度評価−
感度評価は、ブラザー工業（株）製ＨＬ５３４０Ｄに表面電位計プローブを搭載した改造機を用いて、白紙をプリント時の感光体表面の電位を帯電電位Ｖ０とし、１００％ハーフトーンをプリント時の感光体表面の電位を露光後電位Ｖｌとし、この露光後電位Ｖｌについて２８℃／９０％ＲＨの高温高室下において初期（１枚目）、及び３０，０００枚印刷後で測定し、１枚目のＶｌと３０，０００枚印字後のＶｌとの差を感度差とした。
【００９９】
−磨耗量評価−
耐摩耗性評価は、ブラザー工業（株）製ＨＬ５３４０Ｄを用い、珠海金天章紙品有限公司社製金天章レターサイズを２８℃／９０％ＲＨの高温高湿下において、初期及び３０，０００枚印刷後にそれぞれ感光体の膜厚を測定し、膜厚の差により磨耗量を評価した。
【０１００】
【表１】
2018159762.tif 000013
【０１０１】
上記結果から、本実施例では、比較例に比べ、高感度であり、得られる画像における点欠陥が少ない電子写真感光体が得られたことがわかる。
【０１０２】
以下、表１中の略称の詳細について示す。
−電子輸送材料、及び、正孔輸送材料−
・（４−１）：Ｒ１１乃至Ｒ１７＝Ｈ、Ｒ１８＝ｎ−Ｃ７Ｈ１５である前記式（４）で表される電子輸送材料（前述した電子輸送材料の例示化合物（４−１））
・（４−２）：Ｒ１１乃至Ｒ１７＝Ｈ、Ｒ１８＝ｎ−Ｃ８Ｈ１７である前記式（４）で表される電子輸送材料（前述した電子輸送材料の例示化合物（４−２））
・ＨＴ−１：Ｎ，Ｎ’−ジフェニル−Ｎ，Ｎ’−ビス（３−メチルフェニル）−［１，１’］ビフェニル−４，４’−ジアミン
・ＨＴ−２：下記構造の正孔輸送材料
・ＨＴ−３：下記構造の正孔輸送材料
・ＨＴ−４：下記構造の正孔輸送材料
【０１０３】
【化１２】
2018159762.tif 000014
【０１０４】
【化１３】
2018159762.tif 000015
【０１０５】
【化１４】
2018159762.tif 000016
【０１０６】
−結着樹脂−
・（３−１）：下記に示す構造の樹脂（粘度平均分子量：４６，０００）
・（３−２）：下記に示す構造の樹脂（粘度平均分子量：４７，０００）
・（３−３）：下記に示す構造の樹脂（粘度平均分子量：５１，０００）
・（３−４）：下記に示す構造の樹脂（粘度平均分子量：４８，０００）
・（３−５）：下記に示す構造の樹脂（粘度平均分子量：４９，０００）
【０１０７】
【化１５】
2018159762.tif 000017
【０１０８】
【化１６】
2018159762.tif 000018
【０１０９】
【化１７】
2018159762.tif 000019
【０１１０】
【化１８】
2018159762.tif 000020
【０１１１】
【化１９】
2018159762.tif 000021
【０１１２】
なお、（３−１）乃至（３−５）において、各シロキサン構造の括弧の右下の数字は、樹脂が有するそのシロキサン構造の数を表し、各シロキサン構造の括弧以外の各構成単位の括弧の右下の数字は、質量比を表す。
【０１１３】
・ＰＣＺ：ビスフェノールＺ型ポリカーボネート樹脂（粘度平均分子量：５万）
・ＰＣＺ−ＢＰ：下記構造の共重合体（ＰＣＺ（下記右の構成単位）／ＢＰ（下記左の構成単位）比率（質量比）＝７５／２５、粘度平均分子量：４万）
【０１１４】
【化２０】
2018159762.tif 000022
【０１１５】
−電荷発生材料−
・ＨＯＧａＰＣ（Ｖ型）：Ｃｕｋα特性Ｘ線を用いたＸ線回折スペクトルのブラッグ角度（２θ±０．２°）が少なくとも７．３゜、１６．０゜、２４．９゜及び２８．０゜の位置に回折ピークを有するＶ型のヒドロキシガリウムフタロシアニン顔料（６００ｎｍ以上９００ｎｍ以下の波長域での分光吸収スペクトルにおける最大ピーク波長＝８２０ｎｍ、平均粒径＝０．１２μｍ、最大粒径＝０．２μｍ、比表面積値＝６０ｍ２／ｇ）
・ＣｌＧａＰＣ：Ｃｕｋα特性Ｘ線を用いたＸ線回折スペクトルのブラッグ角度（２θ±０．２°）が少なくとも７．４゜、１６．６゜、２５．５゜及び２８．３゜の位置に回折ピークを有するクロロガリウムフタロシアニン顔料（６００ｎｍ以上９００ｎｍ以下の波長域での分光吸収スペクトルにおける最大ピーク波長＝７８０ｎｍ、平均粒径＝０．１５μｍ、最大粒径＝０．２μｍ、比表面積値＝５６ｍ２／ｇ）
・チタニルＰｃ（Ｙ型）：Ｙ型チタニルフタロシアニン
・Ｃｕ−Ｐｃ：銅フタロシアニン
・アゾ染料Ａ（下記化合物）
【０１１６】
【化２１】
2018159762.tif 000023
【符号の説明】
【０１１７】
１：下引層、２：単層型の感光層、３：保護層、４：導電性基体、１０：電子写真感光体、１１：筐体、２０：帯電装置、３０：露光装置、４０：現像装置、４１：現像ロール、５０：転写装置、６０：定着装置、７０：クリーニング装置、７１：筐体、７２：クリーニングブレード、７２Ａ：支持部材、７３：クリーニングブラシ、７４：潤滑剤、１０１Ａ：プロセスカートリッジ、１０１：画像形成装置、Ｐ：記録紙
【図１】
2018159762.tif 000027
【図２】
2018159762.tif 000028
【図３】
2018159762.tif 000029